(57)【要約】【解決手段】複数の不透水性シートの側端部同士が、少なくとも該不透水性シートに熱融着可能な熱可塑性樹脂層と、これより高融点の耐熱層とからなる接合用シートによって接合されていることを特徴とする防水シートの接合構造、及び該接合構造を適用し、複数の不透水性シートの側端部同士を重ね合わせるか又は近接させ、該重ね合わせた部位又は近接させた部位に、前記接合用シートの、熱可塑性樹脂層側を対向させて重ねると共に、耐熱層側から加熱加圧し、複数の不透水性シートの側端部同士に該接合用シートの熱可塑性樹脂を熱融着することによって接合することを特徴とする防水シートの接合方法。【効果】本発明によれば、本発明によれば、トンネル等の施工に用いる防水シートの接合構造及び接合方法に関し、従来用いられる自動溶接機では接合困難な部位を簡便で確実に接合できる防水シートの接合構造及び接合方法を提供することができる。【選択図】図４
2008050895.tif 000002
【特許請求の範囲】
【請求項１】
複数の不透水性シートの側端部同士が、少なくとも該不透水性シートに熱融着可能な熱可塑性樹脂層と、これより高融点の耐熱層とからなる接合用シートによって接合されていることを特徴とする防水シートの接合構造。
【請求項２】
前記熱可塑性樹脂層が、酢酸ビニルを１６〜５０質量％含有するエチレン−酢酸ビニル共重合体からなることを特徴とする請求項１記載の防水シートの接合構造。
【請求項３】
前記熱可塑性樹脂層が、極性基を３〜５０質量％グラフト重合している変性ポリオレフィンからなることを特徴とする請求項１記載の防水シートの接合構造。
【請求項４】
前記耐熱層が、金属箔からなることを特徴とする請求項１乃至３のいずれか１項記載の防水シートの接合構造。
【請求項５】
請求項１乃至４のいずれか１項記載の接合構造を適用し、複数の不透水性シートの側端部同士を重ね合わせるか又は近接させ、該重ね合わせた部位又は近接させた部位に、前記接合用シートの、熱可塑性樹脂層側を対向させて重ねると共に、耐熱層側から加熱加圧し、複数の不透水性シートの側端部同士に該接合用シートの熱可塑性樹脂を熱融着することによって接合することを特徴とする防水シートの接合方法。
【発明の詳細な説明】
【技術分野】
【０００１】
本発明は、トンネル等の施工に用いる防水シートの接合構造及び接合方法に関する。
【背景技術】
【０００２】
従来、ＮＡＴＭ工法に見られるように、トンネルの一次覆工コンクリートと二次覆工コンクリートとの間に防水シートを介装し、一次覆工コンクリート側からの湧水が二次覆工コンクリート側に漏水するのを防止することが行われている。
一般に、この防水シートは、透水性シートと不透水性シートとからなり、該透水性シート側を一次覆工コンクリート側に、該不透水性シート側を二次覆工コンクリート側になるよう介装することにより、地山からの湧水を該透水性シートによってトンネル外に導出すると共に、該不透水性シートによって二次覆工コンクリート側への漏水を防止している。従って、当該施工にあたっては、防水シートによる二次覆工コンクリートに対する一次覆工コンクリートの液密な展張作業が必須となる。
防水シートの展張作業にあたっては、防水シート面積に対して、展張面積が非常に大きいため、複数の防水シートを接合しながら展張することが前提となり、従来、この接合は、自動溶接機を用いた融着・接合がなされている。
【０００３】
特開平７−１１３３９９号公報（特許文献１）には、熱融着性の防水シートを屋根瓦状に重ね合わせて施工箇所に張り、その重ね合わせた部位を専用の自動溶接機の該部位長さ方向への移動の下、該溶接機の熱ごてによる加熱、該熱ごての後に隣接するピンチローラによる挟圧で融着・接合する防水シートの施工法について記載されている。
このような自動溶接機を用いた防水シートの施工法は、隣接する防水シートの側端部同士を、一定の幅で当該自動溶接機に必要な接合幅を確保しながら重ね合わせることが可能な部位には有効である。しかし、防水シートの展張作業は、通例凹凸を有する一次覆工コンクリート面を、トンネル断面、周方向に沿って馴染ませるように行われるため、隣接する防水シートの側端部同士の重ね合わせた幅が、一定の幅にならない部位もでき、特に当該自動溶接機に必要な接合幅よりも狭い部位では、接合が不十分になったり、接合ができなかったりすることがある。
【０００４】
例えば「山岳トンネル工法における防水工指針（案）  シート防水編」（昭和６１年６月，社団法人日本トンネル技術協会），ｐ．２９（非特許文献１）には、防水シート側端部同士の接合が不十分な部位や接合ができなかった部位に、これらの部位よりも大きい補修用防水シートを重ね、両者の界面に手動式熱風溶着機で熱風をあてながら、該補修用防水シートをハンドローラー等で押圧し接合する補修方法について記載されている。
しかし、該補修方法は該補修部位が天井や壁面に生じ、該補修部位を地に対して略水平な状態で地方向から天方向へ向けて補修することが前提であり、重力に逆らいながら、該補修用防水シートの一方の側（上記界面に接する面）から熱風、他方の側（上記界面に接する面の反対の面）から加圧を行うもので、熟練工に委ねざるを得ない困難なものであった。
即ち、従来用いられる自動溶接機では接合が困難な部位を簡便で確実に接合できる防水シートの接合構造及び接合方法がなかった。
【０００５】
【特許文献１】特開平７−１１３３９９号公報
【非特許文献１】「山岳トンネル工法における防水工指針（案）  シート防水編」（昭和６１年６月，社団法人日本トンネル技術協会）
【発明の開示】
【発明が解決しようとする課題】
【０００６】
本発明は、上記事情に鑑みなされたもので、トンネル等の施工に用いる防水シートの接合構造及び接合方法に関し、従来用いられる自動溶接機では接合が困難な部位を簡便で確実に接合できる防水シートの接合構造及び接合方法を提供することを目的とする。
【課題を解決するための手段】
【０００７】
本発明者等は、上記目的を達成するため、鋭意検討を行った結果、複数の不透水性シートの側端部同士が、少なくとも該不透水性シートに熱融着可能な熱可塑性樹脂層と、これより高融点の耐熱層とからなる接合用シートによって接合されている防水シートの接合構造が有効であり、さらに前記接合構造を適用し、複数の不透水性シートの側端部同士を重ね合わせるか又は近接させ、該重ね合わせた部位又は近接させた部位に、前記接合用シートの、熱可塑性樹脂層側を対向させて重ねると共に、耐熱層側から加熱加圧し、複数の不透水性シートの側端部同士に該接合用シートの熱可塑性樹脂を熱融着することによって接合する防水シートの接合方法によれば、従来用いられる自動溶接機では接合困難な部位を簡便で確実に接合できることを見出し、本発明をなすに至った。
【０００８】
即ち、本発明は下記防水シートの接合構造及び接合方法を提供する。
請求項１：
複数の不透水性シートの側端部同士が、少なくとも該不透水性シートに熱融着可能な熱可塑性樹脂層と、これより高融点の耐熱層とからなる接合用シートによって接合されていることを特徴とする防水シートの接合構造。
請求項２：
前記熱可塑性樹脂層が、酢酸ビニルを１６〜５０質量％含有するエチレン−酢酸ビニル共重合体からなることを特徴とする請求項１記載の防水シートの接合構造。
請求項３：
前記熱可塑性樹脂層が、極性基を３〜５０質量％グラフト重合している変性ポリオレフィンからなることを特徴とする請求項１記載の防水シートの接合構造。
請求項４：
前記耐熱層が、金属箔からなることを特徴とする請求項１乃至３のいずれか１項記載の防水シートの接合構造。
請求項５：
請求項１乃至４のいずれか１項記載の接合構造を適用し、複数の不透水性シートの側端部同士を重ね合わせるか又は近接させ、該重ね合わせた部位又は近接させた部位に、前記接合用シートの、熱可塑性樹脂層側を対向させて重ねると共に、耐熱層側から加熱加圧し、複数の不透水性シートの側端部同士に該接合用シートの熱可塑性樹脂を熱融着することによって接合することを特徴とする防水シートの接合方法。
【発明の効果】
【０００９】
本発明によれば、トンネル等の施工に用いる防水シートの接合構造及び接合方法に関し、従来用いられる自動溶接機では接合困難な部位を簡便で確実に接合できる防水シートの接合構造及び接合方法を提供することができる。
【発明を実施するための最良の形態及び実施例】
【００１０】
以下、本発明について図面を参照してより詳細に説明する。
図１（Ａ）は本発明の一構成例に採用される接合用シート１を示す断面図であり、（Ｂ）は他の接合用シート１’を示す断面図である。
接合用シート１は、熱可塑性樹脂層２の一面に、これより高融点の耐熱層３が積層されてなる。また、接合用シート１’は、熱可塑性樹脂層２と、これより高融点の耐熱層３との間に両者を接合する接着層４が介挿されてなる。
ここで、後述するように接合用シート１又は１’の熱可塑性樹脂層２，２は、いずれも防水シート５の不透水性シート７に熱融着可能なものである。
【００１１】
接合用シート１は、熱可塑性樹脂層２と耐熱層３の相溶性（接着性）が高く、例えば、押出しラミネート法などを用い、接着層４を介すことなく、熱可塑性樹脂層２と耐熱層３がラミネートされた形態を示し、接合用シート１’は、熱可塑性樹脂層２と耐熱層３の相溶性（接着性）が低く、例えば、ドライラミネート法などを用い、粘着剤や接着剤による接着層４を介して、熱可塑性樹脂層２と耐熱層３がラミネートされた形態を示している。
【００１２】
また、図２は本発明の一構成例に採用される防水シート５を示す断面図である。
防水シート５は、透水性シート６、不透水性シート７からなる積層体で、両シートは両側端部、即ち、透水性シート６の一方の側端部６ａと不透水性シート７の一方の側端部７ａ、透水性シート６の他方の側端部６ｂと不透水性シート７の他方の側端部７ｂが互いに遊離状態となるように部分的に接着されている。なお、両シート６，７の接着は、両シート６，７の両側端部が互いに遊離状態になっていれば良く、他の部分は部分接着されていても全面接着されていても良いものである。
透水性シート６、不透水性シート７はいずれも、従来トンネル施工に使用されているものを使用することができ、具体的に透水性シート６には、ポリエステル，ポリオレフィン（ポリエチレン，ポリプロピレン等）（以下、順に‘ＰＥＴ’，‘ＰＯ’，‘ＰＥ’，‘ＰＰ’と略記）のプラスチック樹脂から形成される不織布又は織布を、不透水性シート７には、エチレン−酢酸ビニル共重合体（以下、‘ＥＶＡ’と略記），ＰＯ（ＰＥ，ＰＰ等），ポリ塩化ビニル（以下、‘ＰＶＣ’と略記）等のプラスチック樹脂から形成されるシートを用いることができる。
【００１３】
図３は本発明の一構成例に係る防水シート５，５の接合部位を説明する斜視図であり、図４（Ａ）は図３の防水シート５，５を一点鎖線Ｘ2に沿って該防水シート５，５面に垂直に切断した断面図であり、（Ｂ）は図３の防水シート５，５を一点鎖線Ｘ1に沿って該防水シート５，５面に垂直に切断した断面図であり、（Ｃ）は図３の防水シート５，５を一点鎖線Ｘ3に沿って該防水シート５，５面に垂直に切断した断面である。
図４（Ａ），（Ｂ），（Ｃ）は、いずれも図３の紙面に対して紙面裏から表へ垂直に向かう方向を、図４の紙面上の上から下に垂直に向かう方向に一致させ、かつ図３紙面上の一点鎖線Ｘ1，Ｘ2，Ｘ3に付した矢印の方向に向けて見たものである。
【００１４】
図３に示したハッチングは、２つの防水シート５，５の不透水性シート７，７の側端部７ａ，７ｂ同士の重さなり合う部位を示している。
この重さなり合う部位を自動溶接機で接合するに際し、該重なり合う部位の幅が一点鎖線Ｘ3に沿って防水シート５，５面に垂直に切断した断面、即ち、図４（Ｃ）のように正規の幅ＷX3を維持できている場合は接合に支障をきたさないが、一点鎖線Ｘ2に沿って防水シート５，５面に垂直に切断した断面、即ち、図４（Ａ）のように正規の幅よりもやや不足する場合（幅ＷX2）や、一点鎖線Ｘ1に沿って防水シート５，５面に垂直に切断した断面、即ち、図４（Ｂ）のように重なり合う部位の幅が全く存在しない場合（幅−ＷX1）は、接合が不十分になるか、接合が全くできなくなる。
本発明はこのような不透水性シート７，７の側端部７ａ，７ｂ同士の重なり合う部位の幅が正規の幅ＷX3に満たない場合（幅ＷX2，幅−ＷX1）を含む防水シートの接合に係るものである。
なお、ここでいう正規の幅ＷX3とは、少なくとも従来の自動溶接機による接合に必要な所定の幅であって、実際に融着される接合幅以上の幅であり、５０〜１００ｍｍ程度の幅を指す。
【００１５】
本発明の一構成例に係る防水シート５，５の接合構造は、図４（Ａ），（Ｂ）に示すように２つの防水シート５，５がトンネル地山、一次覆工コンクリート１１の面に、共に透水性シート６，６側の面が対向するように配設され、一方の防水シート５の透水性シート６の一側端部６ａと他方の防水シート５の透水性シート６の他の側端部６ｂとが重ね合わせられ、該透水性シート６，６の側端部６ａ，６ｂの重ね合わせられた部位がコンクリート釘８で一次覆工コンクリート１１側に固定されると共に、一方の防水シート５の不透水性シート７の一側端部７ａと他方の防水シート５の不透水性シート７の他の側端部７ｂとが重ね合わせられるか（図３の一点鎖線Ｘ2に沿って防水シート５，５面に垂直に切断した断面、即ち図４（Ａ）に該当）又は近接され（図３の一点鎖線Ｘ1に沿って防水シート５，５面に垂直に切断した断面、即ち図４（Ｂ）に該当）、該不透水性シート７，７の側端部７ａ，７ｂの重ね合わせられた部位又は近接された部位に前記接合用シート１又は１’の熱可塑性樹脂層２側が対向させて重ねられ、２つの不透水性シート７，７の側端部７ａ，７ｂに該接合用シートの熱可塑性樹脂が熱融着されることによって接合されてなる構造を採っている。
【００１６】
このような防水シート５，５の接合構造を採ることによって、防水シート５，５の展張作業が凹凸を有する一次覆工コンクリート面１１に馴染ませるように行われるに際し、２つの防水シート５，５の不透水性シート７，７の一方の側端部７ａと他方の側端部７ｂの重ね合わせられた部位が、従来の自動溶接機に必要な接合幅（上記正規の幅ＷX3）に対して不足したり（幅ＷX2）、或いは重ね合わせられた部位が全く存在しなかったり（幅−ＷX1）しても、上記接合用シート１又は１’を介して不透水性シート７，７の側端部７ａ，７ｂ同士を簡便で確実に接合することができる。
【００１７】
即ち、本発明の防水シート５，５の接合構造に係る接合用シート１又は１’は、少なくとも熱可塑性樹脂層２と、これより高融点の耐熱層３とが一体にラミネートされており、該耐熱層３側から熱可塑性樹脂層２への熱伝達による接合を前提とした構成であるため、後述する２つの防水シート５，５の不透水性シート７，７の側端部７ａ，７ｂを接合用シート１又は１’によって接合するに際し、非特許文献１の補修用防水シートと異なり、熱を印加する方向と押圧する方向とを一致させることができるため、該側端部７ａ，７ｂを容易に融着・接合することを可能とする簡便さと単調な作業性の良さを備えたものとなる。
しかも、接合用シート１又は１’をなす各層は、公知のシート成形技術を用いて作製され、その一体化は後述する公知のラミネート技術で作製されるので、該各層の厚さはもとより、ラミネート後の厚さもばらつきの少ない高品質なものであることから、該接合用シート１又は１’の熱可塑性樹脂層２と防水シート５，５の不透水性シート７，７の側端部７ａ，７ｂ同士との接着品質（接着強度，接着耐久性など）も変動しにくい高品質なものとなる。
【００１８】
以上、本発明の一構成例に係る２つの防水シート５，５の接合構造について述べたが、３つ以上の複数の防水シートの接合構造についても、接合用シート１又は１’による同様の接合構造とすることができる。
即ち、３つの防水シートの接合構造については、トンネル地山、一次覆工コンクリート１１の面に、３つの防水シート５，５，５の透水性シート６，６，６側の面が対向するように配設され、３つの防水シート５，５，５の透水性シート６，６，６の一側端部６ａ，６ａ，６ａと他の側端部６ｂ，６ｂ，６ｂが（６ａ，６ａ，６ｂ）又は（６ａ，６ｂ，６ｂ）の組み合わせで重ね合わせられ、この組み合わせで重ね合わせられた部位がコンクリート釘８で一次覆工コンクリート１１側に固定されると共に、３つの防水シート５，５，５の不透水性シート７，７，７の一側端部７ａ，７ａ，７ａと他の側端部７ｂ，７ｂ，７ｂが（７ａ，７ａ，７ｂ）又は（７ａ，７ｂ，７ｂ）の組み合わせで重ね合わせられるか又は近接され、該不透水性シートの側端部（７ａ，７ａ，７ｂ）又は（７ａ，７ｂ，７ｂ）の組み合わせの重ね合わせられた部位又は近接された部位に前記接合用シート１又は１’の熱可塑性樹脂層２側が対向させて重ねられ、３つの不透水性シート７，７，７の側端部（７ａ，７ａ，７ｂ）又は（７ａ，７ｂ，７ｂ）に該接合用シート１又は１’の熱可塑性樹脂２が熱融着されることによって接合されてなる構造とすることができる。
４つの防水シートの接合構造については、トンネル地山、一次覆工コンクリート１１の面に、４つの防水シート５，５，５，５の透水性シート６，６，６，６側の面が対向するように配設され、４つの防水シート５，５，５，５の透水性シート６，６，６，６の一側端部６ａ，６ａ，６ａ，６ａと他の側端部６ｂ，６ｂ，６ｂ，６ｂが（６ａ，６ａ，６ｂ，６ｂ）の組み合わせで重ね合わせられ、この組み合わせで重ね合わせられた部位がコンクリート釘８で一次覆工コンクリート１１側に固定されると共に、４つの防水シート５，５，５，５の不透水性シート７，７，７，７の一側端部７ａ，７ａ，７ａ，７ａと他の側端部７ｂ，７ｂ，７ｂ，７ｂが（７ａ，７ａ，７ｂ，７ｂ）の組み合わせで重ね合わせられるか又は近接され、該不透水性シートの側端部（７ａ，７ａ，７ｂ，７ｂ）の組み合わせの重ね合わせられた部位又は近接された部位に前記接合用シート１又は１’の熱可塑性樹脂層２側が対向させて重ねられ、４つの不透水性シートの側端部（７ａ，７ａ，７ｂ，７ｂ）に該接合用シート１又は１’の熱可塑性樹脂２が熱融着されることによって接合されてなる構造とすることができる。
図５はこのような防水シートの接合構造の特に不透水性シートの平面図を示しており、（Ａ）は不透水性シートの３枚重ねの一例を、（Ｂ）は不透水性シートの４枚重ねの一例を示す平面図である。なお、図中のＳ１，Ｓ２，Ｓ３，Ｓ４はそれぞれ不透水性シートを示している。
【００１９】
ここで、本発明の防水シートの接合構造に採用される接合用シート１又は１’の熱可塑性樹脂層２の材質としては、トンネル等の施工に用いられる防水シート５をなす不透水性シート７に熱融着できる材質でなければならず、上述の通り該不透水性シート７の材質は、ＥＶＡ樹脂、ＰＯ（ＰＥ，ＰＰ等）樹脂、ＰＶＣ樹脂等の熱可塑性樹脂が用いられることから、これらと同種の樹脂や、これらの樹脂をベースに熱融着性等を考慮した変性樹脂を用いることができ、中でもＥＶＡ樹脂又は変性ＰＯ樹脂が好適である。
【００２０】
本発明の防水シートの接合構造に採用される接合用シート１又は１’の熱可塑性樹脂層２に用いられるＥＶＡ樹脂は、酢酸ビニル（以下、‘ＶＡ’と略記）含有量を適宜調整することによりＥＶＡ樹脂の接着性、強度、伸びを調整することができる。一般に、ＥＶＡ樹脂へのＶＡ含有量を増やせば、強度は減少し、接着性、伸びは増大し、逆にＥＶＡ樹脂へのＶＡ含有量を減らせば、強度は増大し、接着性、伸びは減少することから、ＥＶＡ樹脂のＶＡ含有量は１６〜５０質量％が好ましく、より好ましくは２０〜３５質量％とすることができる。
【００２１】
また、本発明の防水シートの接合構造に採用される接合用シート１又は１’の熱可塑性樹脂層２に用いられるＰＯ樹脂には、通例のＰＥ樹脂やＰＰ樹脂等の完全非極性のＰＯ樹脂、及びそれらにアクリル酸や無水マレイン酸などの極性基（カルボキシル基）をグラフト重合することにより極性を持たせ、接着性を付与させた変性ＰＯ樹脂を用いることができる。
この場合、ＰＯ樹脂（ＰＥ樹脂，ＰＰ樹脂等）へのアクリル酸や無水マレイン酸などの極性基（カルボキシル基）のグラフト量は３〜５０質量％、より好ましくは７〜４０質量％とすることができる。３質量％よりも極性基のグラフト量が少ないと十分な接着性を付与させることができず、逆に５０質量％より極性基のグラフト量が多いとＰＯ樹脂本来の化学的特性（耐薬品性等）や物理的特性（剛性強度等）が失われるばかりか、接着性も効率的に上げられないため好ましくない。
【００２２】
本発明の防水シートの接合構造に採用される接合用シート１又は１’の熱可塑性樹脂層２の厚さは、０．１〜１．５ｍｍ、より好ましくは、０．２〜１．０ｍｍとすることができる。熱可塑性樹脂層２の厚さが０．１ｍｍよりも薄いと、加熱機９のコテ１０による熱印加によって溶融し、流動する熱可塑性樹脂の量が不足するため、接合用シート１又は１’の熱可塑性樹脂層２と防水シート５の不透水性シート７との熱融着が不十分になり、両者の接合機能が不足するおそれがあり、逆に１．５ｍｍよりも厚いと、熱可塑性樹脂層２の剛性強度が上がって、熱可塑性樹脂層２を防水シート５の不透水性シート７の７ａ，７ｂの重ね合わせ部位へ馴染ませることが困難になり、やはり接合用シート１又は１’の熱可塑性樹脂層２と防水シート５の不透水性シート７との熱融着が不十分になり、両者の接合機能が不足するおそれがある。
【００２３】
本発明の防水シートの接合構造に採用される接合用シート１又は１’の耐熱層３の材質は、熱可塑性樹脂層２との融点の差、熱可塑性樹脂層２との相溶性（接着性）、そして熱伝導速度（熱伝導率）を考慮して決めることができる。
本発明の防水シートの接合構造に採用される接合用シート１又は１’の耐熱層３の融点は、熱可塑性樹脂層２（及び接着層４）の融点に対して５０℃以上、好ましくは８０℃以上、さらに好ましくは１００℃以上の温度差があることが好ましい。５０℃未満の温度差の場合、加熱機９のコテ１０により耐熱層３を経て熱可塑性樹脂層２に十分に熱伝導する前に耐熱層３が容易に溶融し、加熱機９のコテ１０に融着してしまい、補修作業を中断させざるを得なくなるおそれがある。
また、本発明の防水シートの接合構造に採用される接合用シート１又は１’の耐熱層３を、熱可塑性樹脂層２に対して相溶性（接着性）が高いものとすることにより、図１（Ｂ）のような接着層４を介す必要がなくなるため（従って、図１（Ａ）のような構成にできるため）、コスト的に有利になると共に、耐熱層３から熱可塑性樹脂層２への熱伝導を直接的なものとすることができ、より好ましい。
さらに、本発明の防水シートの接合構造に採用される接合用シート１又は１’の耐熱層３は、０．１Ｗ／ｍＫ以上の熱伝導率のものを使用することが好ましい。これは０．１Ｗ／ｍＫ未満の熱伝導率のものを使用すると、加熱機９のコテ１０からの熱を、耐熱層３を介して熱可塑性樹脂層２へ十分に伝えることができないためである。
このような条件を満たす耐熱層３の材質として、具体的には、熱可塑性樹脂層２の材質よりも高融点であることが前提となるが、ＰＥＴ、ポリアミド（以下、‘ＰＡ’と略記）などのプラスチック樹脂や、アルミ、銅、ステンレス（以下、順に‘Ａｌ’，‘Ｃｕ’，‘Ｓｔｌ’と略記）等の金属箔を挙げることができる。
【００２４】
本発明の防水シートの接合構造に採用される接合用シート１又は１’として、上記防水シート５の不透水性シート７への熱融着性、熱可塑性樹脂層２と耐熱層３との融点の差、熱可塑性樹脂層２と耐熱層３との相溶性（ラミネート加工性，接着層有無）、耐熱層３の熱伝導速度（熱伝導率）を勘案すると、熱可塑性樹脂層２と耐熱層３との材質的な組み合わせの中で最も好ましい組み合わせは、（熱可塑性樹脂層２／耐熱層３）＝（プラスチック樹脂／金属箔）とするのが好ましく、具体的に例示すると、（熱可塑性樹脂層２／耐熱層３）＝（ＥＶＡ樹脂／Ａｌ箔），（ＥＶＡ樹脂／Ｃｕ箔），（ＥＶＡ樹脂／Ｓｔｌ箔），（ＰＥ樹脂／Ａｌ箔），（ＰＥ樹脂／Ｃｕ箔），（ＰＥ樹脂／Ｓｔｌ箔），（変性ＰＥ樹脂／Ａｌ箔），（変性ＰＥ樹脂／Ｃｕ箔），（変性ＰＥ樹脂／Ｓｔｌ箔），（変性ＰＰ樹脂／Ａｌ箔），（変性ＰＰ樹脂／Ｃｕ箔），（変性ＰＰ樹脂／Ｓｔｌ箔）等の組み合わせが好適である。
【００２５】
また、（熱可塑性樹脂層２／耐熱層３）＝（プラスチック樹脂／プラスチック樹脂）の組み合わせも勿論可能であり、具体的に例示すると、（熱可塑性樹脂層２／耐熱層３）＝（ＥＶＡ樹脂／ＰＥＴ樹脂），（ＥＶＡ樹脂／ＰＡ樹脂），（ＰＥ樹脂／ＰＥＴ樹脂），（ＰＥ樹脂／ＰＡ樹脂），（変性ＰＥ樹脂／ＰＥＴ樹脂），（変性ＰＥ樹脂／ＰＡ樹脂），（変性ＰＰ樹脂／ＰＥＴ樹脂），（変性ＰＰ樹脂／ＰＡ樹脂）等の組み合わせを採用することができる。
【００２６】
さらに、本発明の防水シートの接合構造に採用される接合用シート１又は１’の耐熱層３は、上記プラスチック樹脂、金属箔を任意の組み合わせでラミネートしたものも用いることができる。
【００２７】
また、本発明の防水シートの接合構造に採用される接合用シート１又は１’の耐熱層３の厚さは、０．０１〜０．１ｍｍ、より好ましくは０．０３〜０．０８ｍｍとすることができる。耐熱層３の厚さが０．０１ｍｍよりも薄いと、耐熱層３の剛性強度が不足するおそれがあり、逆に０．１ｍｍよりも厚いと、耐熱層３の剛性強度が上がって、熱可塑性樹脂層２を防水シート５の不透水性シート７へ馴染ませることが困難になり、防水シート５の不透水性シート７を接合する機能が不足するおそれがある。
【００２８】
上記熱可塑性樹脂層２と耐熱層３は公知のラミネート技術を用い容易に積層することができる。
上記熱可塑性樹脂層２の材質と耐熱層３の材質との相溶性（接着性）が高い組み合わせ、例えば、（熱可塑性樹脂層２／耐熱層３）＝（ＥＶＡ樹脂／Ａｌ箔），（ＥＶＡ樹脂／Ｃｕ箔），（変性ＰＥ樹脂／ＰＡ樹脂），（変性ＰＥ樹脂／ＰＥＴ樹脂），（変性ＰＥ樹脂／Ａｌ箔），（変性ＰＥ樹脂／Ｃｕ箔），（変性ＰＰ樹脂／ＰＡ樹脂），（変性ＰＰ樹脂／ＰＥＴ樹脂），（変性ＰＰ樹脂／Ａｌ箔），（変性ＰＰ樹脂／Ｃｕ箔）等であれば、例えば、予め公知のシート化技術で作製された耐熱シート（層）３の上に熱可塑性樹脂を溶融・押出して熱可塑性樹脂層２を形成し、これを加圧ロール間に通過させ、加圧一体化し、接合用シート１とする押出しラミネート法、或いは耐熱性樹脂及び熱可塑性樹脂を共に溶融・押出して耐熱層３と熱可塑性樹脂層２を形成し、これを加圧ロール間に通過させ、加圧一体化し、接合用シート１とする共押出しラミネート法等を用いることができる。
【００２９】
また、特に上記熱可塑性樹脂層２の材質と耐熱性層３の材質との相溶性（接着性）が低い組み合わせ、例えば、（熱可塑性樹脂層２／耐熱層３）＝（ＥＶＡ樹脂／ＰＡ樹脂），（ＥＶＡ樹脂／ＰＥＴ樹脂），（ＰＥ樹脂／Ａｌ箔），（ＰＥ樹脂／Ｃｕ箔），（ＰＥ樹脂／ＰＥＴ樹脂），（ＰＥ樹脂／ＰＡ樹脂）等であれば、例えば、耐熱シート（層）３と熱可塑性樹脂シート（層）２のどちらか一方或いは両方に液状のイソシアネート系やウレタン系などの接着剤を塗布して接着層４を形成し、これを一旦、乾燥させた後、重ね合わせ、これらを加圧ロールで加圧一体化し、接合用シート１’とするドライラミネート法等を用いることができる。
なお、上記熱可塑性樹脂層２の材質と耐熱層３の材質との相溶性（接着性）が高い組み合わせであっても、両者間に接着層４を介挿し、例えば、上記ドライラミネート法等により一体化し、接合用シート１’とすることも勿論可能である。
【００３０】
このように本発明の接合構造に採用される接合用シート１又は１’は、公知のシート成形技術やラミネート技術を用いて形成できるので、これをなす各層（熱可塑性樹脂層２，耐熱層３，必要に応じて接着層４）の厚さは数μｍの公差にコントロールでき、厚さばらつきの少ない高品質なものとすることができる。
【００３１】
また、例えば上記の接着剤に変えてアクリル系やシリコーン系などの粘着剤を、耐熱シート（層）３と熱可塑性樹脂シート（層）２のどちらか一方、或いは両方に塗布又は転写して接着層４を形成し、これらを加圧ロールで加圧一体化し、接合用シート１’とすることもできる。この場合、必要に応じて、補修後に耐熱層３を剥ぎ取り除去することも可能となる。
【００３２】
このようにして積層・形成される接合用シート１又は１’の大きさ、厚さなどは、上記熱可塑性樹脂層２及び耐熱層３（そして接着層４）の厚さを考慮しつつも、特に制限されず、従来よりトンネルの防水施工に使用されている防水シート５の不透水性シート７の側端部同士の接合部位の大きさや厚さを考慮し、幅１５０ｍｍ程度、厚さ０．３〜１．６ｍｍ，特に０．５ｍｍ程度とするのが好適である。
また、このような接合用シート１又は１’をロール状とし、必要に応じて、任意の長さに切り出せるようなカッター手段を付与させると、さらに使い勝手がよくなり好ましい。
【００３３】
こうした本発明の一構成例に係る防水シートの接合構造を適用した防水シートの接合方法は、図４（Ａ），（Ｂ）に示すように２つの防水シート５，５がトンネル地山、一次覆工コンクリート１１の面に、共に透水性シート６，６側の面が対向するように配設し、一方の防水シート５の透水性シート６の一側端部６ａと他方の防水シート５の透水性シート６の他の側端部６ｂとを重ね合わせ、該透水性シート６，６の側端部６ａ，６ｂの重ね合わせた部位をコンクリート釘８で一次覆工コンクリート１１側に固定すると共に、一方の防水シート５の不透水性シート７の一側端部７ａと他方の防水シート５の不透水性シート７の他の側端部７ｂとを重ね合わせるか（図３の一点鎖線Ｘ2に沿う断面、即ち図４（Ａ）に該当）又は近接させ（図３の一点鎖線Ｘ1に沿う断面、即ち図４（Ｂ）に該当）、該不透水性シート７，７の側端部７ａ，７ｂの重ね合わせた部位又は近接させた部位に、前記接合用シート１又は１’の、熱可塑性樹脂層２側を対向させて重ねると共に、該接合用シート１又は１’の耐熱層３側からアイロンなどの加熱機９のコテ１０で加熱加圧し、２つの不透水性シート７，７の側端部７ａ，７ｂ同士に該接合用シート１又は１’の熱可塑性樹脂を熱融着することによって接合する方法を採ることができる。
このような本発明の防水シートの接合方法をとることによって、従来の自動溶接機では接合困難な部位を簡便で確実に接合することができる。
【００３４】
この場合、上記接合用シート１又は１’を採用した接合方法に係る接着品質（接着強度，接着耐久性など）と、接着時間を勘案すると、（熱可塑性樹脂層２／耐熱層３）＝（プラスチック樹脂／金属箔）の組み合わせ、具体的には、（ＥＶＡ樹脂／Ａｌ箔），（ＥＶＡ樹脂／Ｃｕ箔），（ＥＶＡ樹脂／Ｓｔｌ箔），（ＰＥ樹脂／Ａｌ箔），（ＰＥ樹脂／Ｃｕ箔），（ＰＥ樹脂／Ｓｔｌ箔），（変性ＰＥ樹脂／Ａｌ箔），（変性ＰＥ樹脂／Ｃｕ箔），（変性ＰＥ樹脂／Ｓｔｌ箔），（変性ＰＰ樹脂／Ａｌ箔），（変性ＰＰ樹脂／Ｃｕ箔），（変性ＰＰ樹脂／Ｓｔｌ箔）等の組み合わせなら、加熱機９のコテ１０の表面温度は３００〜６００℃、より好ましくは４００〜５００℃であり、加熱機９のコテ１０の上記耐熱層３への加圧は０．５〜１．５ＭＰａ、より好ましくは０．７〜１．２ＭＰａであり、時間は１０〜９０秒、より好ましくは３０〜６０秒とすることができ、（熱可塑性樹脂層２／耐熱層３）＝（プラスチック樹脂／プラスチック樹脂）の組み合わせ、具体的には、（ＥＶＡ樹脂／ＰＥＴ樹脂），（ＥＶＡ樹脂／ＰＡ樹脂），（ＰＥ樹脂／ＰＥＴ樹脂），（ＰＥ樹脂／ＰＡ樹脂），（変性ＰＥ樹脂／ＰＥＴ樹脂），（変性ＰＥ樹脂／ＰＡ樹脂），（変性ＰＰ樹脂／ＰＥＴ樹脂），（変性ＰＰ樹脂／ＰＡ樹脂）等の組み合わせなら、加熱機９のコテ１０の表面温度は１２０〜３００℃、より好ましくは１５０〜２８０℃であり、加熱機９のコテ１０の上記耐熱層３への加圧は０．５〜１．５ＭＰａ、より好ましくは０．７〜１．２ＭＰａであり、時間は１０〜９０秒、より好ましくは３０〜６０秒とすることができる。
【００３５】
以上、本発明の一構成例に係る防水シートの接合構造を適用した２つの防水シート５，５の接合方法について述べたが、３つ以上の複数の防水シートの接合方法についても、接合用シート１又は１’  による同様の接合方法とすることができる。
即ち、３つの防水シートの接合方法については、トンネル地山、一次覆工コンクリート１１の面に、３つの防水シート５，５，５の透水性シート６，６，６側の面が対向するように配設し、３つの防水シート５，５，５の透水性シート６，６，６の一側端部６ａ，６ａ，６ａと他の側端部６ｂ，６ｂ，６ｂが（６ａ，６ａ，６ｂ）又は（６ａ，６ｂ，６ｂ）の組み合わせで重ね合わせ、この組み合わせで重ね合わせた部位をコンクリート釘８で一次覆工コンクリート１１側に固定すると共に、３つの防水シート５，５，５の不透水性シート７，７，７の一側端部７ａ，７ａ，７ａと他の側端部７ｂ，７ｂ，７ｂが（７ａ，７ａ，７ｂ）又は（７ａ，７ｂ，７ｂ）の組み合わせで重ね合わせるか又は近接させ、該不透水性シートの側端部（７ａ，７ａ，７ｂ）又は（７ａ，７ｂ，７ｂ）の組み合わせの重ね合わせた部位又は近接させた部位に前記接合用シート１又は１’の熱可塑性樹脂層２側を対向させて重ねると共に、該接合用シート１又は１’の耐熱層３側からアイロンなどの加熱機９のコテ１０で加熱加圧し、３つの不透水性シートの側端部（７ａ，７ａ，７ｂ）又は（７ａ，７ｂ，７ｂ）に該接合用シート１又は１’の熱可塑性樹脂２を熱融着することによって接合する方法とすることができる。
４つの防水シートの接合構造については、トンネル地山、一次覆工コンクリート１１の面に、４つの防水シート５，５，５，５の透水性シート６，６，６，６側の面が対向するように配設し、４つの防水シート５，５，５，５の透水性シート６，６，６，６の一側端部６ａ，６ａ，６ａ，６ａと他の側端部６ｂ，６ｂ，６ｂ，６ｂが（６ａ，６ａ，６ｂ，６ｂ）の組み合わせで重ね合わせ、この組み合わせで重ね合わせた部位をコンクリート釘８で一次覆工コンクリート１１側に固定すると共に、４つの防水シート５，５，５，５の不透水性シート７，７，７，７の一側端部７ａ，７ａ，７ａ，７ａと他の側端部７ｂ，７ｂ，７ｂ，７ｂが（７ａ，７ａ，７ｂ，７ｂ）の組み合わせで重ね合わせるか又は近接させ、該不透水性シートの側端部（７ａ，７ａ，７ｂ，７ｂ）の組み合わせの重ね合わせた部位又は近接させた部位に前記接合用シート１又は１’の熱可塑性樹脂層２側を対向させて重ねると共に、該接合用シート１又は１’の耐熱層３側からアイロンなどの加熱機９のコテ１０で加熱加圧し、４つの不透水性シートの側端部（７ａ，７ａ，７ｂ，７ｂ）に該接合用シート１又は１’の熱可塑性樹脂２を熱融着することによって接合する方法とすることができる。
（図５（Ａ），（Ｂ）を参照されたい。）
【００３６】
いずれにせよ、本発明の防水シートの接合構造は、従来用いられる自動溶接機では接合が困難な部位に有効に適用され、複数の不透水性シートの重ね合わせ又は近接部位に前記接合用シートの熱可塑性樹脂層側が対向、重ねられ、複数の該防水シートの不透水性シートの重ね合わせ又は近接部位に該接合用シートの熱可塑性樹脂層が熱融着されてなる漏水防止構造であり、その接合方法は、特に複数の防水シートの不透水性シートの側端部同士を重ね合わせ又は近接すると共に、上記接合用シートを用いて、該重ね合わせ又は近接部位に前記接合用シートの熱可塑性樹脂層側を対向、重ねると共に、該接合用シートの耐熱層側から加熱機で加熱、加圧することにより、少なくとも接合用シートの熱可塑性樹脂層を溶融、流動化させて、複数の該防水シートの不透水性シートの重ね合わせ又は近接部位に該接合用シートを熱融着し、接合する簡便で確実なものである。
しかも、かかる本発明に採用される接合用シートは、低融点の熱可塑性樹脂層２と、これより高融点の耐熱層（と必要に応じ接着層）とが公知のラミネート技術に基づき、一体にラミネートされているので、各層の厚さも一体ラミネート後の厚さのバラツキも極めて小さく、結果として該接合用シート１又は１’を用い、自動溶接機では防水シートの、特に不透水性シート側端部同士の接合ができない部位を補修する際も本シート１枚のみで扱い易く、該熱可塑性樹脂層は、容易に不透水性シートの側端部の重ね合わせ又は近接部位の不透水性シート層に熱融着し、接合することができる簡便さと作業性の良さを備えたもので、しかも接着品質（接着強度，接着耐久性など）が変動しにくい高品質なものである。
なお、上述の加熱機にかえて、熱風ガンと加圧ゴテを用いても何ら問題なく、本発明と同様な作用効果を奏することができる。また、その他の構成についても本発明の要旨を逸脱しない範囲で種々変更して差支えない。
【図面の簡単な説明】
【００３７】
【図１】（Ａ）は本発明の一構成例に採用される接合用シート１を示す断面図であり、（Ｂ）は他の接合用シート１’を示す断面図である。
【図２】本発明の一構成例に採用される防水シート５を示す断面図である。
【図３】本発明の一構成例に係る防水シート５，５の接合部位を説明する斜視図である。
【図４】（Ａ）は図３の防水シート５，５を一点鎖線Ｘ1に沿って該防水シート５，５面に垂直に切断した断面図であり、（Ｂ）は図３の防水シート５，５を一点鎖線Ｘ2に沿って該防水シート５，５面に垂直に切断した断面図であり、そして（Ｃ）は図３の防水シート５，５を一点鎖線Ｘ3に沿って該防水シート５，５面に垂直に切断した断面図である。
【図５】本発明に係る防水シートの特に不透水性シートの平面図を示しており、（Ａ）は不透水性シートの３枚重ねを、（Ｂ）は不透水性シートの４枚重ねを示す平面図である。
【符号の説明】
【００３８】
１    接合用シート
２    熱可塑性樹脂層
３    耐熱層
４    接着層
５    防水シート
６    透水性シート
６ａ  透水性シートの一側端部
６ｂ  透水性シートの他の側端部
７    不透水性シート
７ａ  不透水性シートの一側端部
７ｂ  不透水性シートの他の側端部
８    コンクリート釘
９    加熱機
１０  コテ
【図１】
2008050895.tif 000003
【図２】
2008050895.tif 000004
【図３】
2008050895.tif 000005
【図４】
2008050895.tif 000006
【図５】
2008050895.tif 000007